(57)【要約】【課題】レンズ表面の耐薬品性を維持しつつ、レンズ表面に対し高い親水性を付与することができる表面処理方法を提供する。【解決手段】レンズの表面にフッ素系ガスによるドライエッチング処理を行い、当該表面に微細な凹凸を付与するレンズの表面処理方法であって、前記レンズの表面は、ＳｉＯ２を６５〜８５質量％含有するケイ酸塩ガラスからなり、前記ドライエッチング処理後のレンズ表面の算術平均粗さＲａ’は、ドライエッチング処理前のレンズ表面の算術平均粗さＲａの１．３倍以上であり、前記ドライエッチング処理後のレンズ表面の算術平均粗さＲａ’は、１〜２０ｎｍである、レンズの表面処理方法である。【選択図】図１
2019099397.tif 000002
【特許請求の範囲】
【請求項１】
レンズの表面にフッ素系ガスによるドライエッチング処理を行い、当該表面に微細な凹凸を付与するレンズの表面処理方法であって、
前記レンズの表面は、ＳｉＯ２を６５〜８５質量％含有するケイ酸塩ガラスからなり、前記ドライエッチング処理後のレンズ表面の算術平均粗さＲａ’は、ドライエッチング処理前のレンズ表面の算術平均粗さＲａの１．３倍以上であり、前記ドライエッチング処理後のレンズ表面の算術平均粗さＲａ’は、１〜２０ｎｍである、レンズの表面処理方法。
【請求項２】
前記ドライエッチング処理後のレンズ表面の算術平均粗さＲａ’は、ドライエッチング処理前のレンズ表面の算術平均粗さＲａの１０倍以下である請求項１に記載のレンズの表面処理方法。
【請求項３】
前記ドライエッチング処理後におけるレンズ表面の最大高さ粗さＲｚは、８〜９０ｎｍである請求項１又は２に記載のレンズの表面処理方法。
【発明の詳細な説明】
【技術分野】
【０００１】
本発明は、レンズの表面処理方法に関する。本発明に係る表面処理が施されたレンズは、医療用内視鏡、ビデオスコープ、顕微鏡、メガネなど、レンズを通して目的物を観察するために用いられる医療機器、工業用検査機器、実験装置、日用品等に適用されうる。
【背景技術】
【０００２】
近年、医療の現場においては、内視鏡下手術が増加傾向にある。内視鏡下手術は、管腔内に内視鏡を挿入し、内部を観察しながら処置を行うことができる手術法であり、開腹手術に比べて小さなキズで済み、術後の痛みが軽いという利点がある。
【０００３】
しかしながら、医療用内視鏡に用いられるレンズは、内視鏡と体内との温度差により表面に結露が発生し、視野が狭くなるという課題がある。内視鏡が挿入される体内は、約３５〜３７℃、湿度１００％に近い環境下にあり、レンズのある内視鏡先端は、通常、体内温度よりも低温であるため、挿入されたレンズ表面が曇り、観察及び手術の妨げとなりうる。
【０００４】
内視鏡レンズの曇り防止を図る手段としては、例えば、特許文献１が知られている。特許文献１では、内視鏡の対物レンズの表面に親水性処理を施すとともに、そのレンズ表面を加熱するヒーターを備えた内視鏡装置を用いることにより、処置中であっても対物レンズの表面が曇ることを防止することができる。親水性処理としては、酸化チタンなどの光触媒を含む薄膜を形成する手段がとられている。
【０００５】
しかし、酸化チタンなどの光触媒は、高い親水性は得られるものの、レンズの機械的強度及び反射率に課題がある。特許文献２はメガネレンズが対象であるが、上記課題に着目し、基材レンズの表面に、酸化ケイ素、酸化ジルコニウム、酸化チタンを含有する金属酸化物によって無機親水性硬質層を形成し、その表面に微細な凹部を形成し、その微細な凹部に界面活性剤を含有させている。これにより、長期に渡って親水性及び親媒性が示され、レンズの曇り防止が可能とされている。特許文献２において微細な凹部を有する無機親水性硬質層を形成する方法としては、金属酸化物を析出可能な水溶液を形成し、この水溶液から所望の金属酸化物を基材レンズ上に析出させ、その後乾燥させるＬＰＤ法（水溶液析出法）が望ましいとしている。
【０００６】
一方、内視鏡レンズやメガネレンズなどのレンズ表面には、反射防止性や耐擦傷性も要求される。耐擦傷性に優れた反射防止膜を備える光学素子を得る方法として、特許文献３では、ゾル−ゲル法等によって光学部材の表面に低屈折率の微細構造膜（具体的には、ナノポーラスシリカ膜）を形成し、更にその微細構造膜上にＬＰＤ法によって酸化ケイ素を主成分とする無機硬質膜を形成する手段がとられている。
【先行技術文献】
【特許文献】
【０００７】
【特許文献１】特開２００６−２８２号公報
【特許文献２】特開２００４−１４４９４４号公報
【特許文献３】特開２００９−９８３０５号公報
【発明の概要】
【発明が解決しようとする課題】
【０００８】
このように、目的に応じてレンズ表面には様々な特性が要求されるが、曇り防止の面では表面に親水性を付与することが効果的である。また、医療用内視鏡は体内に挿入して使用されるため使用後にレンズ表面に血液や脂肪成分が付着することがあるが、レンズ表面が高い親水性を有しているとセルフクリーニング作用で汚れが落ちやすいという利点がある。
【０００９】
レンズ表面に親水性を付与する手段としては、上述のように種々のコーティングが試されているが、これらのコーティングには持続性が必要である。特に、医療用内視鏡レンズでは使用後の洗浄のために洗浄液として次亜塩素酸、過酢酸、酵素剤などが広く利用されているが、親水性を付与するためのコーティングがこれらに耐えられるものでなければならない。
【００１０】
特許文献１では、親水性処理として酸化チタンなどの光触媒を含む薄膜を利用しているが、上記のとおり機械的強度及び反射率に課題がある。また、曇り防止のためにヒーター用の電気配線を内視鏡近傍まで引く必要があるため、手術の邪魔になるおそれがある。
【００１１】
特許文献２では、レンズの曇り防止として界面活性剤を使用しているが、あくまでメガネレンズとしての使用であり、界面活性剤が洗浄液に耐えられないため内視鏡レンズとしては使用することができない。
【００１２】
特許文献３では、レンズ表面に対し反射防止性及び耐擦傷性を付与することを目的としており、親水性を付与するための処置はとられていない。
【００１３】
本発明は、従来技術が抱えている上述したような問題点を解決するためになされたものであって、耐薬品性を維持しつつ、高い親水性を付与するレンズの表面処理方法を提供することを目的とする。
【課題を解決するための手段】
【００１４】
上述の問題点を解決する手段として、本発明者らは以下の表面処理方法を開発した。本発明は、レンズの表面にフッ素系ガスによるドライエッチング処理を行い、当該表面に微細な凹凸を付与するレンズの表面処理方法であって、前記レンズの表面は、ＳｉＯ２を６５〜８５質量％含有するケイ酸塩ガラスからなり、前記ドライエッチング処理後のレンズ表面の算術平均粗さＲａ’は、ドライエッチング処理前のレンズ表面の算術平均粗さＲａの１．３倍以上であり、前記ドライエッチング処理後のレンズ表面の算術平均粗さＲａ’は、１〜２０ｎｍである、レンズの表面処理方法である。
【００１５】
また、本発明のレンズの表面処理方法のより詳細な特徴としては、前記ドライエッチング処理後のレンズ表面の算術平均粗さＲａ’は、ドライエッチング処理前のレンズ表面の算術平均粗さＲａの１０倍以下であること、及び前記ドライエッチング処理後のレンズ表面の最大高さ粗さＲｚは、８〜９０ｎｍであることが挙げられる。
【発明の効果】
【００１６】
本発明によれば、レンズ表面の耐薬品性を維持しつつ、レンズ表面に対し高い親水性を付与することができる。
【図面の簡単な説明】
【００１７】
【図１】本発明の実施形態による表面処理を行ったレンズが適用されるビデオスコープの一例を示す模式図である。
【図２】セルフクリーニングが起こるモデルを表す概念図である。
【図３】実施例における各サンプルのＳＥＭ表面写真である。
【図４】実施例における各サンプルのＡＦＭ断面プロファイル写真である。
【図５】水蒸気曝露試験後の各サンプルの写真である。
【図６】洗浄試験後の各サンプルの写真である。
【発明を実施するための形態】
【００１８】
以下に、本発明の一実施形態について詳しく述べるが、本発明は下記実施形態に限定されるわけではない。
【００１９】
本実施形態において表面処理されるレンズは、例えば、図１に示すような内視鏡ビデオスコープ１０の対物レンズ１として使用される。内視鏡ビデオスコープ１０は、モニターにつながる接続部１１と、患部に挿入される挿入部１２とを有しており、対物レンズ１は挿入部１２の先端部１３に埋め込まれている。
【００２０】
本実施形態に係るレンズの表面処理は、フッ素系ガスによるドライエッチング処理により行う。ドライエッチング処理としては、プラズマエッチング処理が好適である。フッ素系ガスとしては、Ｃ３Ｆ８、ＣＦ４などのフッ化炭素や、ＮＦ３などのフッ化窒素が挙げられる。
【００２１】
本実施形態で使用するレンズは、ＳｉＯ２を６５〜８５質量％含有するケイ酸塩ガラスからなる。ケイ酸塩ガラスは、透光性を有するとともに、高い耐薬品性を有している。ＳｉＯ２が６５質量％未満であると、表面が親水性を持ちにくくなる。一方、ＳｉＯ２の含有量が８５質量％を超えると、一様にエッチングが起こり、微細な凹凸をランダムに付与することが難しくなる。
【００２２】
レンズ表面に微細な凹凸をランダムに付与するために、上記ケイ酸塩ガラスは、Ｎａ２Ｏ、Ｋ２Ｏ、ＣａＯ、ＭｇＯ、ＢａＯ、Ｂ２Ｏ３、Ａｌ２Ｏ３のいずれか又は複数を含んでいることが好ましい。各成分の好適な含有量は、Ｎａ２Ｏが０〜１６質量％、ＣａＯが０〜１３質量％、ＭｇＯが０〜４．０質量％、ＢａＯが０〜１．０質量％、Ｂ２Ｏ３が０〜２８質量％、Ａｌ２Ｏ３が０．５〜２．５質量％である。
【００２３】
上記ケイ酸塩ガラスとしては、ソーダ石灰ガラス、ホウケイ酸塩ガラスが挙げられる。ＳｉＯ２が９５質量％以上含まれる石英ガラス（シリカガラス）は、ドライエッチング処理によりレンズ表面に微細な凹凸をランダムに付与するには不向きである。
【００２４】
本実施形態においてガラスレンズの表面に微細な凹凸を付与する目的は、親水性の向上である。Ｗｅｎｚｅｌの理論で示されるとおり、表面積を増やすことで親水性（濡れ性）が向上する。親水性が向上すると、ガラス表面が曇りにくくなり、視界が良好になる。図２はガラスレンズ１の表面の親水面１ａで、セルフクリーニングが起こるモデルを表す概念図である。親水力（基材表面に濡れようとする力）が汚れの付着力よりも大きいと、図２に示すように水２０が汚れ２１の下に侵入し、汚れ２１を表面から除去するセルフクリーニングの効果が得られる。
【００２５】
本実施形態において、ドライエッチング処理後のレンズ表面の算術平均粗さＲａ’は、ドライエッチング処理前のレンズ表面の算術平均粗さＲａの１．３倍以上である。親水性が発現するか否かは、ドライエッチング処理によって付与される凹凸の程度が大きく影響する。
【００２６】
また、医療用内視鏡のように血液や油脂成分が付着するような状況下では、このような凹凸はナノオーダーのごく小さなものであることが求められる。そのため、本実施形態におけるドライエッチング処理後のレンズ表面の算術平均粗さＲａ’は、１〜２０ｎｍであり、より高い防曇性及びセルフクリーニング性を得る観点からは、２〜１０ｎｍであることが好ましく、５〜７ｎｍであることがより好ましい。
【００２７】
ナノオーダーの凹凸を有するガラス表面が防曇性を発揮するためにドライエッチング処理によって付与される凹凸の程度は微量でよく、具体的には、初期算術平均粗さＲａの１．３倍以上あればよい。ただし、より高い防曇性を付与する観点からは、ドライエッチング処理後のレンズ表面の算術平均粗さＲａ’は、ドライエッチング処理前のレンズ表面の算術平均粗さＲａの２倍以上であることが好ましく、４倍以上であることがより好ましい。
【００２８】
一方、ドライエッチング処理によって付与される凹凸の程度が大きすぎると、セルフクリーニング性が落ちる傾向にある。具体的には、処理後のレンズ表面の算術平均粗さＲａ’は、ドライエッチング処理前のレンズ表面の算術平均粗さＲａの１０倍以下であることが好ましく、７倍以下であることがより好ましい。これは、凹凸が大きすぎると、汚れが凹凸の隙間に入り、水が汚れの下に侵入しにくくなるためと考えられる。
【００２９】
また、ドライエッチング処理後のレンズ表面の最大高さ粗さＲｚは、８〜９０ｎｍであることが好ましい。最大高さ粗さＲｚが８ｎｍ未満であると表面凹凸に基づく親水性が得られにくく、最大高さ粗さＲｚが９０ｎｍを超えると血液等が残りやすくなる。その意味で、ドライエッチング処理後のレンズ表面の最大高さ粗さＲｚは、２０〜７０ｎｍであることがより好ましく、３０〜５０ｎｍであることがさらに好ましい。
【実施例】
【００３０】
以下に、本発明に基づき実際にレンズの表面処理を行った実施例について詳しく述べる。
【００３１】
ソーダ石灰ガラスからなるスライドガラスを複数枚用意し、ＰＢＩＩＤ（Plasma Based Ion Implantation Deposition）装置を用いてプラズマエッチング処理を行い、各スライドガラスの表面に微細な凹凸を付与した。エッチング処理条件は、ガス種：Ｃ３Ｆ８、処理時間：１５〜６０分、ＣＶ真空度：０．５Ｐａ、ガス流量：６ｓｃｃｍとした。
【００３２】
処理時間が０分のもの（未処理）をサンプルＡ、処理時間が１５分のものをサンプルＢ、処理時間が３０分のものをサンプルＣ、処理時間が４５分のものをサンプルＤ、処理時間が６０分のものをサンプルＥとし、各サンプルをＳＥＭ（Scanning Electron Microscope；走査型電子顕微鏡）で表面観察を行った後、ＡＦＭ（Atomic Force Microscope；原子間力顕微鏡）を用いて各サンプル表面の算術平均粗さＲａ及び最大高さ粗さＲｚを測定した。図３は各サンプルのＳＥＭ写真であり、図４は各サンプルのＡＦＭ断面プロファイル写真である。図３及び図４はそれぞれ、（ａ）がサンプルＡ、（ｂ）がサンプルＢ、（ｃ）がサンプルＣ、（ｄ）がサンプルＤ、（ｅ）がサンプルＥを示している。また、各サンプルのヘーズ値を日本電色工業（株）製ヘーズメータＮＤＨ５０００で測定した。結果を表１にまとめる。
【００３３】
【表１】
2019099397.tif 000003
【００３４】
図３及び図４に示すように、短い処理時間でもガラス表面には微少な凹凸が付与されており、処理時間が長いほど、算術平均粗さＲａ及び最大高さ粗さＲｚが大きくなる傾向にあることがわかる。また、測定したいずれのサンプルもヘーズ値は許容範囲であることが確認された。
【００３５】
ガラス表面に付与された凹凸による防曇性の効果を確認するために、水蒸気曝露試験を行った。具体的には、沸騰したお湯を貯めた浴槽の上方に各サンプルを配置し、１分間、水蒸気に曝した。結果を図５に示す。
【００３６】
図５に示すように、エッチング処理を行っていないサンプルＡは表面が曇り、ガラスの反対側が見えにくくなっている。一方、サンプルＢでは一部が曇っているものの改善効果が見られ、サンプルＣ〜Ｅは全く曇っておらず優れた防曇効果を示した。
【００３７】
ガラス表面に付与された凹凸によるセルフクリーニング性を確認するために、洗浄試験を行った。具体的には、各サンプルに牛保存血液を１０μｌ滴下し、１００℃で２時間乾燥させた後、純水に１分間浸漬させ、さらに５分間の超音波洗浄を行い、固着した血液が除去されるかどうか検証した。結果を図６に示す。
【００３８】
図６に示すように、エッチング処理を行っていないサンプルＡは固着した血液がそのまま残った。一方、サンプルＢ、Ｅでは、固着した血液を完全に取り去ることができなかったものの、ある程度の改善効果が見られた。また、サンプルＣ、Ｄでは血液を完全に除去することができた。
【００３９】
なお、比較例として、石英ガラスの表面をエッチング処理した結果を下記表２に示す。上記サンプルＢ〜Ｅにおける条件と同様の条件でエッチング処理を行い、エッチング処理後の各サンプルＦ〜Ｊ表面の算術平均粗さＲａをＡＦＭで測定した。その結果、エッチング処理前と後で算術平均粗さＲａはほぼ変化がないことが確認された。
【００４０】
【表２】
2019099397.tif 000004
【符号の説明】
【００４１】
１０  内視鏡ビデオスコープ
１１  接続部
１２  挿入部
１３  先端部
１    レンズ（対物レンズ）
１ａ  親水面
２０  水
２１  汚れ
【図１】
2019099397.tif 000005
【図２】
2019099397.tif 000006
【図３】
2019099397.tif 000007
【図４】
2019099397.tif 000008
【図５】
2019099397.tif 000009
【図６】
2019099397.tif 000010